СТРОИТЕЛЬНЫЙ РАСТВОР НА ОСНОВЕ ГИДРАТНОЙ ИЗВЕСТИ
MORTAR BASED ON HYDRATED LIME

Изобретение относится к строительству, реставрации, ремонту и восстановлению памятников истории и культуры, выполненным с применением строительного раствора на основе гидратной извести.
Известен способ получения строительной смеси, включающий известково-песчаную смесь, портландцемент, комплексную воздухововлекающую добавку и воду, где известково-песчаная смесь состоит из 25% известково-кремнеземистого вяжущего и 75% песка, при этом известково-кремнеземистое вяжущее представляет собой получаемую совместным помолом смесь кварцевого песка и извести в соотношении 1:1 (заявка на изобретение № 2014150530/03 от 10.12.2014 г.).
Однако известный строительный раствор имеет недостаток в повышенной расслаиваемости и низкой водоудерживающей способности растворной смеси и имеет высокий коэффициент теплопроводности.
Известен способ приготовления строительного раствора, включающий известково-цементное вяжущее, окись кремния в виде песка с размером частиц до 2,5 мм и органические добавки, отличающаяся тем, что вес фракции 0,5-1,25 мм превышает суммарный вес других фракций песка, но не более чем в три раза, при следующем соотношении ингредиентов, вес.%: известково-цементное вяжущее - 7-29, указанный песок - 71-93, органические добавки - 0 - 0,2 (заявка на изобретение № 2000131521/03 от 08.12.2000 г.).
Недостатком указанного способа является замедленная динамика набора прочности.
2
Наиболее близким к заявленному изобретению является способ получения строительного раствора, включающий перемешивание гашеной извести, песка и воды при следующем соотношении компонентов, мас.%: известь гашеная в присутствии 1% суперпластификатора С-3 - 20,4-42,8; тонкоизмельченный песок с удельной поверхностью 8500-9000 см/г - 42,8-61,2; вода - 14,4-18,4 (патент на изобретение № 98123384 от 21.12.1998 г.).
Недостатком способа – прототипа является недостаточная жизнеспособность растворной смеси.
Техническим результатом заявленного способа является повышение точности воссоздания оригиналов памятников истории и культуры в случае их частичного разрушения или полной утери.
3
Техническое решение заключается в том, что строительный раствор содержит вяжущее вещество – гидратную известь и органическую добавку, в качестве органической добавки используют яичную массу плотностью 1050 кг/м и простоквашу, и дополнительно содержит сланцевую крошку влажностью 3,3% и древесную золу, при следующем соотношении компонентов, г:
указанная сланцевая крошка
330
гидратная известь
60
древесная зола
40
указанная яичная масса
43
простокваша
30
Целью изобретения является повышение прочности затвердевшего раствора на основе гидратной извести за счет добавления в раствор органических добавок (приведены в таблице 1). Поставленная изобретением цель решается тем, что в способе получения строительного раствора на основе гидратной извести, раствор готовится в присутствии сланцевой крошки, древесной золы, яичной массы и простокваши.
Таблица 1. Экспериментальные составы раствора
для каменной кладки стен старинных башенных и некропольных строений
на одну балочку 40х40х160 мм.
Сланцевая крошка, г
Гидратная известь, г
Древесная зола, г
Яичная масса,г
Простокваша,г
330
60
40
43
30
На начальном этапе определили влажность и насыпную плотность в сухом состоянии инертных и вяжущих материалов.
Сланцевая крошка:
- влажность(W) – W = 3,3%;
с.к.
с.к.
3
- насыпная плотность (ρ) - ρ = 1414 кг/м.
Древесная зола:
д.з.
д.з.
3
- насыпная плотность (ρ) - ρ = 500 кг/м.
Яичная масса:
я.м
я.м
3
- плотность (ρ) - ρ = 1050 кг/м.
Из строительного раствора приготовили образцы-балочки размером 40×40×160 мм, которые были испытаны на изгиб и сжатие через 28 суток твердения. Результаты испытаний приведены в таблице 2.
Таблица 2. Физико-механические свойства экспериментального
затвердевшего состава строительного раствора.
Прочность на растяжение при изгибе,кг/см<sup>2</sup>
Прочность сцепления раствора в каменной кладке,кг/см<sup>2</sup>
Прочность на сжатие,кг/см<sup>2</sup>
4,7
1,48
25,4
Использование предлагаемого состава строительного раствора позволяет повысить точность воссоздания оригиналов памятников истории и культуры при их восстановлении, ремонте и реставрации в случае частичного разрушения или полной утери.